Procédé de synthèse d’un matériau pour batterie au lithium-ion constitué de particules de phosphate de fer et de lithium nanoporeuses (1), le procédé comportant les étapes suivantes : (E1) formation d’une solution de précipitation par mélange d’une source de lithium (4), d’une source de fer(II) (5), d’une source de phosphore (6), d’un agent réducteur (8) et de nano-objets de carbone (7) dans un solvant, de sorte à faire co-précipiter le lithium, le fer et le phosphore autour des nano-objets de carbone sous la forme de particules, dites particules LFP/C (9), de phosphate de fer et de lithium incorporant les nano-objets de carbone, (E2) séparation des particules LFP/C (9) de la solution de précipitation, (E3) séchage des particules LFP/C (9), (E4) calcination des particules LFP/C (9) de sorte à décomposer les nano-objets de carbone (7) incorporés dans lesdites particules, la décomposition desdits nano-objets (7) générant des nanopores (3) au sein des particules de phosphate de fer et de lithium. Procédé selon la revendication 1, dans lequel l’étape (E4) comprend la formation d’une couche d’enrobage (24) autour des particules de phosphate de fer et de lithium par calcination d’une source de carbone. Procédé selon la revendication 2, dans lequel l’agent réducteur est à base de carbone et la source de carbone comprend ledit agent réducteur. Procédé selon la revendication 2, dans lequel la source de carbone est ajoutée à la solution de précipitation à l’étape (E1). Procédé selon la revendication 2, dans lequel la source de carbone est ajoutée aux particules LFP/C lors de l’étape (E4). Procédé selon l’une des revendications 1 à 5, dans lequel les nano-objets de carbone sont choisis de sorte à obtenir, à l’issue de l’étape (E4) de calcination, des nanopores de même dimension que lesdits nano-objets de carbone. Procédé selon l’une des revendications 1 à 6, dans lequel le solvant est une solution aqueuse et les nano-objets de carbone sont hydrosolubles. Procédé selon l’une des revendications 1 à 7, dans lequel les nano-objets de carbone comprennent des boites quantiques de carbone. Procédé selon l’une des revendications 1 à 8, dans lequel les nano-objets de carbone sont choisis pour se décomposer à une température comprise entre 400 et 700°C. Procédé selon l’une des revendications 1 à 9, dans lequel les nano-objets de carbone sont des nanoparticules de carbone obtenues à partir de sucres ou de dérivés de sucres dissous dans l’eau, à une concentration comprise entre 0,1 M et 2 M, la solution étant portée à une température supérieure à 100 °C, préférentiellement à une température comprise 150 °C et 200 °C pendant une durée comprise entre 2 h et 4 h. Procédé selon l’une des revendications 1 à 10, dans lequel l’étape (E1) est réalisée à pression atmosphérique en réacteur ouvert à une température préférentiellement comprise entre 50 °C et 90 °C. Procédé selon l’une des revendications 1 à 10, dans lequel l’agent réducteur utilisé à l’étape (E1) est à base de carbone et est préférentiellement choisi parmi les sucres et les dérivés des sucres, les acides organiques et les glycols. Procédé selon l’une des revendications 1 à 12, dans lequel la taille moyenne des nanopores au sein des particules (1) de phosphate de fer et de lithium est comprise entre 1 nm et 500 nm. Procédé selon l’une des revendications 1 à 13, dans lequel chaque particule de phosphate (1) de fer et de lithium nanoporeuse est composée de particules primaires (2), le diamètre moyen des particules primaires étant préférentiellement compris entre 50 nm et 500 nm et le diamètre moyen des particules de phosphate de fer et de lithium nanoporeuses (1) étant préférentiellement compris entre 1 µm et 50 µm. Procédé selon l’une des revendications 1 à 14, dans lequel l’étape (E1) de mélange comprend l’ajout d’une base de sorte à contrôler le pH de la solution pendant la co-précipitation, ladite base étant choisie parmi le groupe comprenant NH 4 OH, NH 4 HCO 3, NaOH, KOH, Na 2 CO 3 , Na 2 C 2 O 4 ou une base organique soluble dans l’eau. Procédé selon l’une des revendications 1 à 15, dans lequel la formation de la solution de précipitation à l’étape (E1) comprend le mélange de la source de phosphore, les nano-objets de carbone, la base et l’agent réducteur préalablement à un ajout progressif de la source de lithium et de la source de fer(II), le pH initial de la solution de précipitation au début de l’étape (E1) avant l’introduction de la source de lithium étant compris entre 1 et 3, de préférence entre 1,5 et 2,5. Procédé selon l’une des revendications 1 à 16, dans lequel le pH final de la solution de précipitation à la fin de l’étape (E1) est compris entre 3,5 et 7,5, de préférence entre 4,5 et 7. Batterie rechargeable au Li-ion contenant le matériau constitué de particules de phosphate de fer et de lithium nanoporeuses (1) obtenu par le procédé selon l’une des revendications 1 à 17.